(57)【要約】      （修正有）【課題】経時劣化が少ない酸素透過膜を形成し得る複合型混合導電体を提供する。【解決手段】好適な実施形態の複合型混合導電体は、Ｃｅ−Ｒｅ−Ｏ系の組成（但し、ＲｅはＹ又は希土類元素である）を有する複合酸化物からなる酸素イオン伝導相と、Ｎ−Ｔｉ−Ｏ系の組成（但し、Ｎは、Ｂａ、Ｃａ又はＳｒである）を有するペロブスカイト型の複合酸化物からなる電子伝導相とを有する。前記Ｒｅが、Ｓｍ，Ｎｄ，Ｇｄ，Ｌａ及びＹからなる群より選ばれる少なくとも１種の元素である。【選択図】図２
2008251266.tif 000002
【特許請求の範囲】
【請求項１】
Ｃｅ−Ｒｅ−Ｏ系の組成（但し、ＲｅはＹ又は希土類元素である）を有する複合酸化物からなる酸素イオン伝導相と、
Ｎ−Ｔｉ−Ｏ系の組成（但し、Ｎは、Ｂａ、Ｃａ又はＳｒである）を有するペロブスカイト型の複合酸化物からなる電子伝導相と、を有する、
ことを特徴とする複合型混合導電体。
【請求項２】
前記Ｒｅが、Ｓｍ、Ｎｄ、Ｇｄ、Ｌａ及びＹからなる群より選ばれる少なくとも１種の元素である、ことを特徴とする請求項１記載の複合型混合導電体。
【請求項３】
前記電子伝導相の体積比率が３０体積％以下である、請求項１又は２記載の複合型混合導電体。
【発明の詳細な説明】
【技術分野】
【０００１】
本発明は、複合型混合導電体、より詳しくは酸素透過膜として用いられる複合型混合導電体に関する。
【背景技術】
【０００２】
水素は、石油精製、アンモニア合成、メタノール合成等に使用される化学工業の基幹原料である。また、近年では、水素を燃料とする燃料電池が、エネルギーの利用効率が高く、しかも有害物質を殆ど排出しない点で、省エネルギーや環境保護の観点から注目されている。そのため、水素の需要は年々大きくなっており、このような要求に応えるべく、水素を効率よく製造するための方法が検討されている。
【０００３】
水素の製造方法の一つとして、燃料である天然ガス中の炭化水素（例えば、メタン）の酸化を部分的に生じさせて水素を発生させる部分酸化改質反応が知られている。この方法は、発熱反応であるためエネルギー効率が良く、起動時間も短いといった利点を有することから、水素の生成に関しては効率の良い方法であると言える。しかし、この部分酸化改質反応においては、高濃度の水素を得るために、純度の高い酸素を用いる必要がある。そのため、高純度の酸素を準備するための複雑な工程が必要であり、またそのためにコストが高くなる等、酸素を準備する段階に改良の余地があった。
【０００４】
このような状況下、下記特許文献１には、酸素イオン導電相がガドリニウム添加セリウム酸化物からなり、電子導電相がスピネル型Ｆｅ複合酸化物からなる複合体型混合導電体が開示されている。このような複合型混合導電体（複合酸化物イオン混合伝導体組成物）は、酸素イオンと電子を同時に移動させることによって空気から酸素を分離する酸素透過膜として機能するため、これを用いることで部分酸化改質反応に用いる酸素を容易に製造することが可能となる。
【特許文献１】国際公開第２００３／０８４８９４号パンフレット
【発明の開示】
【発明が解決しようとする課題】
【０００５】
上述したような複合型混合導電体からなる酸素透過膜は、通常、酸素の製造において８００〜１０００℃程度の温度で使用される。ところが、従来の酸素透過膜は、このような温度で長時間使用を続けると、膜中でボイドが発生したり、空気側で異相が析出したりして経時的な劣化が生じ、その酸素透過能が徐々に低下し易い傾向にあった。
【０００６】
そこで、本発明はこのような事情に鑑みてなされたものであり、経時劣化が小さい酸素透過膜を形成し得る複合型混合導電体を提供することを目的とする。
【課題を解決するための手段】
【０００７】
上記目的を達成するため、本発明者らが従来の複合型混合導電体からなる酸素透過膜において経時的な劣化が生じ易い原因について詳細に検討を行ったところ、従来の酸素透過膜では、使用時の高温により膜中で陽イオン拡散が生じており、これが膜中のボイドや異相の発生の一つの原因となっていた。このような知見に基づき、本発明者らは、複合型混合導電体を、高温条件でも陽イオン拡散が生じ難い緻密な構造が得られるような組成とすることで、酸素透過膜とした場合の経時劣化を抑制できるようになることを見出し、本発明を完成させるに至った。
【０００８】
すなわち、本発明の複合型混合導電体は、Ｃｅ−Ｒｅ−Ｏ系の組成（但し、ＲｅはＹ又は希土類元素である）を有する複合酸化物からなる酸素イオン伝導相と、Ｎ−Ｔｉ−Ｏ系の組成（但し、Ｎは、Ｂａ、Ｃａ又はＳｒである）を有するペロブスカイト型の複合酸化物からなる電子伝導相とを有することを特徴とする。
【０００９】
本発明の複合型混合導電体は、上記特定の組成を有する酸素イオン伝導相と電子伝導相とが組み合わされたものであるため、酸素透過膜を形成した場合に優れた酸素透過能を発揮し得るものである。また、本発明の複合型混合導電体は、上記の酸素イオン伝導相及び電子伝導相からなることから、その製造時に、実用時の温度に比べて大幅に高い温度で焼成を行うことができる。そのため、かかる複合型混合導電体は、高温焼成により緻密な複合構造を有しており、実用時の温度程度では陽イオン拡散を生じ難い。その結果、本発明の複合型混合導電体から得られた酸素透過膜は、経時的な劣化が小さいものとなる。
【００１０】
これに対し、上記特許文献１では、電子伝導相がスピネル型Ｆｅ複合酸化物からなるため、その結晶構造を形成するために焼成温度を高くできい。したがって、これらの複合型混合導電体は、その製造時に実用温度と比べてそれほど高くない温度で焼成することが必要であり、その結果、使用時の温度条件でも陽イオン拡散が容易に生じるようになっていると考えられる。
【００１１】
本発明の複合型混合導電体における酸素イオン伝導相に含まれるＲｅで表される元素としては、Ｓｍ、Ｎｄ、Ｇｄ、Ｌａ及びＹからなる群より選ばれる少なくとも１種の元素が好ましい。これらの希土類元素は、本発明の複合型混合導電体において、優れた酸素透過能を付与することができるほか、上記のような要因に基づく経時劣化を更に良好に抑制することができる。
【００１２】
さらに、本発明の複合型混合導電体は、電子伝導相の体積比率が３０体積％以下であると好ましい。このような比率で酸素イオン伝導相と電子伝導相を有する混合導電体は、酸素イオンの移動が極めて良好に生じ、優れた酸素透過能を有することができる。
【発明の効果】
【００１３】
本発明によれば、経時劣化が少ない酸素透過膜を形成し得る複合型混合導電体を提供することが可能となる。
【発明を実施するための最良の形態】
【００１４】
以下、必要に応じて図面を参照しながら、本発明の好適な実施形態について詳細に説明する。
【００１５】
好適な実施形態に係る複合型混合導電体は、Ｃｅ−Ｒｅ−Ｏ系の組成（但し、ＲｅはＹ又は希土類元素である）を有する複合酸化物からなる酸素イオン伝導相と、Ｎ−Ｔｉ−Ｏ系の組成（但し、Ｎは、Ｂａ、Ｃａ又はＳｒである）を有するペロブスカイト型の複合酸化物からなる電子伝導相とを有する。
【００１６】
酸素イオン伝導相を構成する複合酸化物としては、具体的には、一般式Ｃｅ１−ｘＲｅｘＯ２−δで表されるものが挙げられる。この一般式中、ｘは０〜０．５であり、０．０５〜０．３であると好ましい。また、δは組成式全体の電荷が中性となるように選択される値である。希土類元素としては、Ｓｍ、Ｎｄ、Ｇｄ、Ｌａ及びＹからなる群より選ばれる少なくとも１種の元素が好ましく、Ｇｄ又はＳｍがより好ましく、Ｓｍが特に好ましい。この複合酸化物は、蛍石型面心立方晶の結晶構造を有すると好ましい。
【００１７】
また、電子伝導相を構成する複合酸化物としては、一般式ＮＴｉＯ３（Ｎは、Ｂａ、Ｃａ又はＳｒである）で表され、ペロブスカイト型の結晶構造を有するものが挙げられる。
【００１８】
上記のような酸素イオン伝導相及び電子伝導相を有する複合型混合導電体においては、酸素イオン伝導相を構成する結晶粒と、電子伝導相を構成する結晶粒とが均一に分散されており、これらの結晶粒同士が焼結によって結合されている。複合型混合導電体におけるこれらの結晶粒の平均粒径は、１μｍ以下であると好ましく、０．５μｍ以下であるとより好ましい。複合型混合導電体がこのような緻密な複合構造を有することで、陽イオン拡散が抑制されて劣化が生じ難くなるほか、酸素の透過に寄与するサイトを多数有するようになって、優れた酸素透過能が得られるようになる。
【００１９】
また、複合型混合導電体においては、電子伝導相の体積比率が、全体積中、３０体積％以下であると好ましく、２７体積％以下であるとより好ましい。この電子伝導相の体積比率が３０体積％以下であると、酸素透過膜を形成した場合に優れた酸素透過能が得られ易い。ただし、電子伝導相の体積比率が小さすぎると、酸素イオンの移動に伴う電子移動が生じ難くなるため、十分な酸素透過能が得られなくなる場合がある。したがって、このような不都合を避ける観点からは、電子伝導相の体積比率は１０体積％以上とすることが好ましい。
【００２０】
次に、上記の構成を有する複合型混合導電体の製造方法の好適な実施形態について説明する。
【００２１】
まず、酸素イオン導電相を形成するための複合酸化物は、例えば、次のようにして調製する。すなわち、まず、イオン伝導相の原料であるＣｅ酸化物（例えばＣｅＯ２）と希土類元素の酸化物（Ｓｍの場合、例えばＳｍ２Ｏ３）とを、所望の組成の複合酸化物が得られる混合比となるように秤量し、これらをボールミル等を用いて混合する。この際、水を添加してもよい。
【００２２】
次に、得られた混合物を乾燥して得られた粉末を、ペレット状に成形してから、電気炉等を用いて１５００〜１７００℃程度で熱処理する。熱処理温度は、複合酸化物が確実に得られ、しかも焼結が進行しない程度の条件を選択することが好ましい。この熱処理により、Ｃｅ及び希土類元素を含有する複合酸化物が得られる。そして、熱処理後のペレットを粉砕することにより、酸素イオン伝導相形成用の複合酸化物の粉末を得る。この際、緻密な構造を有する複合型混合導電体が得られるように、粉末の比表面積が２０ｍ２／ｇ以上となるようにすることが好ましく、３０ｍ２／ｇ以上となるようにすることがより好ましい。
【００２３】
また、電子伝導相を形成するための複合酸化物は、ＮＴｉＯ３で表されるペロブスカイト型の複合酸化物を製造する公知の方法によって製造することができる。具体的には、例えば、Ｎで表される金属の原料化合物（水酸化物や当該金属を含む塩等）と、チタンの原料化合物（酸化物、水酸化物等）とを用い、固相法、水熱法、ゾルゲル法等を実施することによって得ることができる。このようにして得られた複合酸化物を適宜粉砕することによって、電子伝導相形成用の複合酸化物の粉末を得る。
【００２４】
複合型混合導電体の製造においては、次いで、酸素イオン伝導相形成用の複合酸化物の粉末と、電子伝導相形成用の複合酸化物の粉末とを、焼成後に上述したような好適な体積比率が得られるような所定の混合比となるように秤量する。それから、これらをボールミル等を用いて混合する。この際、水を添加してもよい。混合後の混合物を乾燥して粉末を得た後、この粉末に所定のバインダーを加え、これらを混合して造粒し、顆粒を得る。それから、得られた顆粒をプレス成形等により成形して、焼成に適したペレット形状等に加工する。
【００２５】
その後、ペレットを熱処理してバインダーを除去した後、更に温度を上げて焼成を行うことによりペレットを焼結させる。これにより、酸素イオン伝導相及び電子伝導相を有する複合型混合導電体が得られる。焼成温度は、１３００〜１５００℃とすることが好ましく、１４００〜１５００℃とすることがより好ましい。また、焼成時間は、１〜５時間とすることが好ましい。上記のような焼成温度で焼成を行うことにより、緻密な複合構造を有する複合型混合導電体が得られる。また、この焼成温度は、酸素透過膜が通常使用される温度（８００〜１０００℃程度）と比べて大幅に高いため、このような焼成温度で焼結された複合型混合導電体は、酸素透過膜の実用温度程度では陽イオンの拡散を極めて生じ難いものとなる。
【００２６】
上述した製造方法によって得られた複合型混合導電体は、例えば、焼成により得られた焼結体を切断、研磨等することによって酸素透過膜を形成することができる。
【００２７】
以下、本実施形態の複合型混合導電体を部分酸化改質反応に用いる酸素透過膜に適用した例について説明する。図１は、好適な実施形態の酸素透過膜の断面構成を模式的に示す図である。図示されるように、酸素透過膜１は、酸素透過層２と、この酸素透過層２上に形成された触媒層３とからなる積層構造を有している。
【００２８】
この酸素透過膜１における酸素透過層２は、上述した実施形態の複合型混合導電体から構成され、酸素透過能を有する酸素透過膜として実質的に機能する。また、触媒層３は、例えば、所定の担持体の表面に金属等の触媒成分が付着した構成を有し、部分酸化改質反応を促進する。
【００２９】
このような酸素透過膜１を用いて部分酸化改質反応を行う場合は、例えば、酸素透過膜１の酸素透過層２側に空気を流すとともに、触媒層３側にメタン等の燃料ガスを流す。この状態において、酸素透過層２の空気側で空気中の酸素が酸素イオン化する。この酸素イオンは、酸素透過層２の酸素分圧勾配の高い空気側から低い燃料ガス側へと移送される。酸素透過層２中を伝導した酸素イオンは、触媒層３側において酸素イオン同士の結合を生じて酸素分子となるか、燃料ガス等と反応して電子を放出する。このようにして、空気側に存在する空気中の酸素が、酸素透過層２を透過して燃料ガス側で燃料ガスとの部分酸化改質反応に供される。
【００３０】
以上、酸素透過膜として用いられる本発明の複合型混合導電体の好適な実施形態について説明したが、上述した複合型混合導電体は、上記特定の組成を有する複合酸化物によりそれぞれ構成される酸素イオン伝導相及び電子伝導相を備えていることから、その製造時に高温での焼成が可能なものである。したがって、かかる複合型混合導電体は、高温焼成によって緻密な複合構造を有し、酸素透過膜としての実用温度程度では陽イオン拡散を生じ難いものとなる。
【００３１】
このように、本実施形態の複合型混合導電体は、酸素透過膜として長時間使用した場合であっても、経時的な劣化が小さく、優れた酸素透過能を維持することができる。
【実施例】
【００３２】
以下、本発明を実施例により更に詳細に説明するが、本発明はこれらの実施例に限定されるものではない。
［複合型混合導電体の製造］
【００３３】
（実施例１〜９、比較例１〜３）
まず、酸素イオン伝導相の原料として、当該酸素イオン伝導相の組成に含まれる各金属元素の酸化物を、それぞれ所定の組成の複合酸化物が得られるように秤量し、これらをボールミルで２４時間水混合した。次いで、この混合物を乾燥して得られた粉末をペレット状に成形した後、電気炉にて１６００℃で熱処理した。これにより、酸素イオン伝導体を得た。そして、焼成後のペレットを粉砕して、比表面積３０ｍ２／ｇ前後の酸素イオン伝導体の粉末を調製した。また、目的とする電子伝導相の組成と同様の組成を有する電子伝導体の粉末（比表面積２０ｍ２／ｇ前後）を準備した。
【００３４】
次いで、上記で得られた酸素イオン伝導体粉末と電子伝導体粉末とを、所望の組成が得られるようにそれぞれ秤量した後、これらをボールミルを用いて水混合した。これを乾燥して得られた粉末に、ポリビニルアルコール（ＰＶＡ）の１０重量％水溶液を約６重量％となるように添加し、これを乳鉢で混ぜ合わせて顆粒を得た。得られた顆粒を油圧式ハンドプレスでφ２５ｍｍ×約１ｍｍのペレット状に成形した後、この成形体に対し、６００℃、２時間、大気中で脱バインダー処理を行った。そして、成形体を、表１に示す焼成温度で３時間、大気中で焼成した。これにより、酸素イオン伝導体からなる酸素イオン伝導相、及び電子伝導体からなる電子伝導相を有し、表１に示す組成をそれぞれ有する実施例１〜９及び比較例１〜３の複合型混合導電体を得た。
【００３５】
なお、下記表１中、ＳＤＣ１５は、Ｃｅ０．８５Ｓｍ０．１５Ｏ２ーδを示し、ＧＤＣ１５はＣｅ０．８５Ｇｄ０．１５Ｏ２ーδを示す。そして、表中の組成の表記において、例えば、「ＳＤＣ１５−１５ｖｏｌ％ＣａＴｉＯ３」は、酸素イオン伝導相の組成がＳＤＣ１５であり、電子伝導相の組成がＣａＴｉＯ３であり、ＣａＴｉＯ３の体積比率が１５体積％であることを意味している。
［特性評価］
【００３６】
（部分酸化改質反応による劣化の評価）
実施例１〜９及び比較例１〜３の複合型混合導電体をそれぞれ用いて、図２に示す部分酸化改質装置を作製し、以下に示すようにして、各複合型混合導電体を部分酸化改質反応の酸素透過膜として用いた場合の劣化の程度を評価した。
【００３７】
図２に示す部分酸化改質反応装置１００は、酸素透過層２及び触媒層３が積層された酸素透過膜１を挟んで酸素透過層２側に空気導入室１０、触媒層３側にメタンガス導入室２０を有する。この部分酸化改質反応装置１００においては、酸素透過膜１における酸素透過層２が、上述した各実施例又は比較例の複合型混合導電体からそれぞれ形成され、触媒層３が、Ｃｅ０．９Ｐｒ０．１Ｏ２−δ−１０重量％ＮｉＯから形成されている。酸素透過層２を構成する各複合型混合導電体としては、あらかじめ鏡面研磨したものを用いた。
【００３８】
部分酸化改質反応装置１００を用いた部分酸化改質反応は、空気導入室１０に空気（Ａｉｒ）を、メタンガス導入室２０にメタンガス（ＣＨ４）をそれぞれ導入し、空気導入室１０に導入された空気から酸素のみを酸素透過膜１を透過させ、これをメタンガス導入室２０にてメタンガスと反応させることで行った。この部分酸化改質反応は、１０００℃で１００時間行った。
【００３９】
部分酸化改質反応後の各酸素透過膜の劣化の程度を評価した結果を、表１に示す。表１中、Ａ〜Ｃの評価基準は、以下に示す通りとした。
Ａ：酸素透過速度の劣化が５％未満であり、且つ、クラックや変質等の物理的な変化が認められなかった。
Ｂ：酸素透過速度の劣化が５％以上であったか、クラックや変質等の物理的な変化が認められなかった。
Ｃ：部分酸化改質反応中に膜の気密性が保てない状態となった。
【表１】
2008251266.tif 000003
【００４０】
表１より、電子伝導相がＮＴｉＯ３（ＮはＣａ、Ｂａ又はＳｒ）の組成を有する複合酸化物によって構成される実施例１〜９の複合型混合伝導体は、高温で焼成されることによって得られており、比較例１〜３の複合型混合伝導体と比べて部分酸化改質反応による劣化を生じ難いことが判明した。
【００４１】
（酸素透過能の評価）
実施例１〜９で得られた複合型混合導電体をそれぞれ用いた部分酸化改質反応装置（図２）を用いて同様に部分酸化改質反応を行い、これらの複合型混合導電体からなる酸素透過膜による酸素透過能の評価を行った。評価は、部分酸化改質反応によるメタンガス導入室２０側のガス成分の変化を、４重極型ガス質量分析装置を用いて分析し、これにより部分酸化改質反応に供された酸素の量を算出し、得られた結果から酸素透過膜１の単位面積あたりの透過酸素速度（ｍｏｌ・ｃｍ−２・ｓ−１）を導き出すことにより行った。この数値が大きいほど、酸素透過膜１（すなわち複合型混合導電体）の酸素透過能が高いことを意味する。得られた結果を表２に示す。
【表２】
2008251266.tif 000004
【００４２】
表２より、実施例１〜９の複合型混合導電体においては、電子伝導相の体積比率が３０体積％以下である場合（実施例１、２、４、５、８及び９）に高い酸素透過能が得られる傾向にあることが確認された。
【図面の簡単な説明】
【００４３】
【図１】好適な実施形態の酸素透過膜の断面構成を模式的に示す図である。
【図２】実施例で用いた部分酸化改質反応装置の構成を概略的に示す図である。
【符号の説明】
【００４４】
１…酸素透過膜、２…酸素透過層、３…触媒層。
【図１】
2008251266.tif 000005
【図２】
2008251266.tif 000006